【手続補正書】
【提出日】平成17年11月9日(2005.11.9)
【手続補正１】
【補正対象書類名】明細書
【補正対象項目名】請求項１
【補正方法】変更
【補正の内容】
【請求項１】  少なくとも３層で構成され、下記外層樹脂組成物から形成された表裏両外層間に、下記中間層樹脂組成物から形成された中間層が積層され、機械方向の１００％伸長時応力が８〜３０ＭＰａ、機械方向と直交する方向の１００％伸長時応力が５〜１１ＭＰａであることを特徴とするポリオレフィン系ストレッチフィルム。
＜外層樹脂組成物＞
（Ａ）エチレンと炭素数３〜２０のα−オレフィンとの共重合体であって、１９０℃、２．１６ｋｇ荷重におけるメルトフローレートが０．１〜１０ｇ／１０分、密度が０．８５０ｇ／ｃｍ3以上、０．９４０ｇ／ｃｍ3未満のエチレン・α−オレフィン共重合体３９．５〜９９．５重量％、（Ｂ）密度が０．９１５〜０．９３０ｇ／ｃｍ3の高圧法低密度ポリエチレン０〜６０重量％、及び（Ｃ）防曇剤０．５〜１０重量％を含む外層樹脂組成物。
＜中間層樹脂組成物＞
（Ｄ）プロピレンから誘導される繰返し単位及びブテン−１から誘導される繰返し単位から選ばれた少なくとも１種の繰返し単位の含有量が少なくとも５０重量％である非晶性ポリオレフィン２０〜８０重量％、（Ｅ）２３０℃、２．１６ｋｇ荷重におけるメルトフローレートが０．１〜１００ｇ／１０分である結晶性プロピレン系ポリマー８０〜２０重量％、並びに、（Ｄ）及び（Ｅ）を合わせてなる樹脂成分６０〜９５重量％に対し、（Ｆ）脂肪族系炭化水素樹脂、芳香族系炭化水素樹脂、脂肪族・芳香族共重合系炭化水素樹脂、ジシクロペンタジエン系炭化水素樹脂、水添脂肪族系炭化水素樹脂、水添芳香族系炭化水素樹脂、水添脂肪族・芳香族共重合系炭化水素樹脂、水添ジシクロペンタジエン系炭化水素樹脂、合成テルペン系炭化水素樹脂、テルペン系炭化水素樹脂、水添テルペン系炭化水素樹脂、クマロンインデン系炭化水素樹脂、低分子量スチレン系樹脂、及びロジン系炭化水素樹脂から選ばれた少なくとも１種の樹脂４０〜５重量％を含む中間層樹脂組成物。
【手続補正２】
【補正対象書類名】明細書
【補正対象項目名】請求項４
【補正方法】変更
【補正の内容】
【請求項４】  機械方向（ＭＤ）の１００％伸長時応力と、機械方向と直交する方向（ＴＤ）の１００％伸長時応力との比（ＭＤ／ＴＤ）が１〜３であることを特徴とする請求項１記載のポリオレフィン系ストレッチフィルム。
【手続補正３】
【補正対象書類名】明細書
【補正対象項目名】請求項７
【補正方法】変更
【補正の内容】
【請求項７】  Ｔダイ付多層押出機を用いる押出成形法により、表裏両外層間に中間層が積層された少なくとも３層で構成されるポリオレフィン系ストレッチフィルムの製造方法であって、表裏両外層の原料として下記外層樹脂組成物を用い、中間層の原料として下記中間層樹脂組成物を用い、且つ、成形温度２００〜２７０℃、ドラフト比４０〜１３０、ドラフト距離５０〜１２０ｍｍ、延伸倍率１．２倍以下の条件下で多層押出成形することを特徴とするポリオレフィン系ストレッチフィルムの製造方法。
＜外層樹脂組成物＞
（Ａ）エチレンと炭素数３〜２０のα−オレフィンとの共重合体であって、１９０℃、２．１６ｋｇ荷重におけるメルトフローレートが０．１〜１０ｇ／１０分、密度が０．８５０ｇ／ｃｍ3以上、０．９４０ｇ／ｃｍ3未満のエチレン・α−オレフィン共重合体３９．５〜９９．５重量％、（Ｂ）密度が０．９１５〜０．９３０ｇ／ｃｍ3の高圧法低密度ポリエチレン０〜６０重量％、及び（Ｃ）防曇剤０．５〜１０重量％を含む外層樹脂組成物。
＜中間層樹脂組成物＞
（Ｄ）プロピレンから誘導される繰返し単位及びブテン−１から誘導される繰返し単位から選ばれた少なくとも１種の繰返し単位の含有量が少なくとも５０重量％である非晶性ポリオレフィン２０〜８０重量％、（Ｅ）２３０℃、２．１６ｋｇ荷重におけるメルトフローレートが０．１〜１００ｇ／１０分である結晶性プロピレン系ポリマー８０〜２０重量％、並びに、（Ｄ）及び（Ｅ）を合わせてなる樹脂成分６０〜９５重量％に対し、（Ｆ）脂肪族系炭化水素樹脂、芳香族系炭化水素樹脂、脂肪族・芳香族共重合系炭化水素樹脂、ジシクロペンタジエン系炭化水素樹脂、水添脂肪族系炭化水素樹脂、水添芳香族系炭化水素樹脂、水添脂肪族・芳香族共重合系炭化水素樹脂、水添ジシクロペンタジエン系炭化水素樹脂、合成テルペン系炭化水素樹脂、テルペン系炭化水素樹脂、水添テルペン系炭化水素樹脂、クマロンインデン系炭化水素樹脂、低分子量スチレン系樹脂、及びロジン系炭化水素樹脂から選ばれた少なくとも１種の樹脂４０〜５重量％を含む中間層樹脂組成物。
【手続補正４】
【補正対象書類名】明細書
【補正対象項目名】０００５
【補正方法】変更
【補正の内容】
【０００５】
【特許文献１】特開平４−２４６５３６号公報（特許請求の範囲）。
【特許文献２】特許第３２９６５３２号公報（請求項１、段落〔００１５〕）。
【非特許文献１】G. Joseph Ray, Paul E. Johnson, and Jack R.Knox:Macromolecules,10,773(1977)
【手続補正５】
【補正対象書類名】明細書
【補正対象項目名】００１０
【補正方法】変更
【補正の内容】
【００１０】
＜中間層樹脂組成物＞
（Ｄ）プロピレンから誘導される繰返し単位及びブテン−１から誘導される繰返し単位から選ばれた少なくとも１種の繰返し単位の含有量が少なくとも５０重量％である非晶性ポリオレフィン２０〜８０重量％、（Ｅ）２３０℃、２．１６ｋｇ荷重におけるメルトフローレートが０．１〜１００ｇ／１０分である結晶性プロピレン系ポリマー８０〜２０重量％、並びに、（Ｄ）及び（Ｅ）を合わせてなる樹脂成分６０〜９５重量％に対し、（Ｆ）脂肪族系炭化水素樹脂、芳香族系炭化水素樹脂、脂肪族・芳香族共重合系炭化水素樹脂、ジシクロペンタジエン系炭化水素樹脂、水添脂肪族系炭化水素樹脂、水添芳香族系炭化水素樹脂、水添脂肪族・芳香族共重合系炭化水素樹脂、水添ジシクロペンタジエン系炭化水素樹脂、合成テルペン系炭化水素樹脂、テルペン系炭化水素樹脂、水添テルペン系炭化水素樹脂、クマロンインデン系炭化水素樹脂、低分子量スチレン系樹脂、及びロジン系炭化水素樹脂から選ばれた少なくとも１種の樹脂４０〜５重量％を含む中間層樹脂組成物。
成形することを特徴とするポリオレフィン系ストレッチフィルムの製造方法である。
【手続補正６】
【補正対象書類名】明細書
【補正対象項目名】００１１
【補正方法】変更
【補正の内容】
【００１１】
本発明の好ましい態様として、前記（Ａ）成分のエチレン・α−オレフィン共重合体が、メタロセン型触媒により製造された共重合体である前記ポリオレフィン系ストレッチフィルム、前記（Ｄ）成分である非晶性ポリオレフィンの１９０℃における溶融粘度が２００〜１０００ｍＰａ・ｓである前記ポリオレフィン系ストレッチフィルム、機械方向（以下、ＭＤ方向という）の１００％伸長時応力と機械方向と直交する方向（以下、ＴＤ方向という）の１００％伸長時応力との比（ＭＤ／ＴＤ）が１〜３である前記ポリオレフィン系ストレッチフィルム、フィルムの総厚さが６〜２００μｍ、表裏両外層の合計厚さが総厚さの２０〜９０％である前記ポリオレフィン系ストレッチフィルム、前記樹脂組成物のＴダイ付押出成形により得られたフィルムである前記ポリオレフィン系ストレッチフィルムが、それぞれ挙げられる。
【手続補正７】
【補正対象書類名】明細書
【補正対象項目名】００３６
【補正方法】変更
【補正の内容】
【００３６】
水添脂肪族系炭化水素樹脂の市販品としては、例えば、丸善石油化学（株）製マスカレッツＨ−５０５が挙げられる。水添芳香族系炭化水素樹脂の市販品としては、例えば、荒川化学（株）製アルコンＰ−１２５、同Ｐ−１１０が挙げられる。水添脂肪族・芳香族共重合系炭化水素樹脂の市販品としては、例えば、出光石油化学（株）製アイマーブＰ−１２５、同Ｐ−１４０が挙げられる。水添ジシクロペンタジエン系炭化水素樹脂の市販品としてはトーネックス（株）製エスコレッツ５３２０ＨＣ、同２２８Ｆが挙げられる。合成テルペン系炭化水素樹脂の市販品としては、トーネックス（株）製エスコレッツ１４０１が挙げられる。
【手続補正８】
【補正対象書類名】明細書
【補正対象項目名】００５１
【補正方法】削除
【補正の内容】
【手続補正９】
【補正対象書類名】明細書
【補正対象項目名】００５９
【補正方法】変更
【補正の内容】
【００５９】
（１１）樹脂中のプロピレン単位、ブテン−１単位及びエチレン単位の含有量（重量％）
G. Joseph Ray, Paul E. Johnson, and Jack R.Knox:Macromolecules,10,773(1977)に記載される方法に従い、下記条件で測定する。
測定装置：日本電子（株）製、核磁気共鳴装置、形式：ＥＸ２７０、溶媒：ｏ−ジクロロベンゼン／Ｃ６Ｄ６（９０／１０容量％）、観測核：１３Ｃ、試料濃度：９０ｍｇ／ｍｌ。
【手続補正１０】
【補正対象書類名】明細書
【補正対象項目名】００６３
【補正方法】変更
【補正の内容】
【００６３】
（Ｄ成分用樹脂）
Ｄ１：ブテン−１−プロピレン−エチレン３元共重合体〔プロピレン単位含有量２５重量％、ブテン−１単位含有量７３重量％、エチレン単位含有量２重量％、密度０．８８ｇ／ｃｍ3、１９０℃における溶融粘度２２０００ｍＰａ・ｓ〕。
Ｄ２：プロピレン−ブテン−１共重合体〔プロピレン単位含有量６５重量％、ブテン−１単位含有量３５重量％、密度０．８７ｇ／ｃｍ3、１９０℃における溶融粘度８０００ｍＰａ・ｓ〕。
Ｄ３：プロピレン−ブテン−１−エチレン３元共重合体〔プロピレン単位含有量８０重量％、ブテン−１単位含有量５重量％、エチレン単位含有量１５重量％、密度０．８７ｇ／ｃｍ3、１９０℃における溶融粘度５００００ｍＰａ・ｓ〕
Ｄ４：ブテン−１−プロピレン−エチレン３元共重合体〔プロピレン単位含有量２５重量％、ブテン−１単位含有量７３重量％、エチレン単位含有量２重量％、密度０．８８ｇ／ｃｍ3、１９０℃における溶融粘度８０００ｍＰａ・ｓ〕。
Ｄ５：プロピレン−ブテン−１共重合体〔プロピレン単位含有量６５重量％、ブテン−１単位含有量３５重量％、密度０．８７ｇ／ｃｍ3、１９０℃における溶融粘度４００ｍＰａ・ｓ〕
【手続補正１１】
【補正対象書類名】明細書
【補正対象項目名】００６７
【補正方法】変更
【補正の内容】
【００６７】
＜外層樹脂組成物の調製＞
メタロセン型触媒を使用して製造されたエチレン・ヘキセン−１共重合体（Ａ１）〔三井住友ポリオレフィン（株）製、商品名：エボリューＳＰ０５４０、エチレン単位含有量９３．７モル％、結晶化度２５％、密度０．９０３ｇ／ｃｍ3、１９０℃、荷重２．１６ｋｇにおけるＭＦＲ３．４ｇ／１０分〕８０重量％、及び上記防曇剤マスターバッチ（ＢＣ）２０重量％をブレンドして外層樹脂組成物を得た。
【手続補正１２】
【補正対象書類名】明細書
【補正対象項目名】００６８
【補正方法】変更
【補正の内容】
【００６８】
＜中間層樹脂組成物の調製＞
結晶性プロピレン系重合体（Ｅ１）として、プロピレン−エチレンランダム共重合体〔プロピレン単位含有量９８重量％、エチレン単位含有量２重量％、密度０．９０ｇ／ｃｍ3、２３０℃、荷重２．１６ｋｇにおけるＭＦＲ＝１ｇ／１０分、ｎ−ヘプタン不溶分９６重量％、示差熱量計結晶化熱量７５Ｊ／ｇ〕４５重量％、非晶性ポリオレフィン（Ｄ１）として、ブテン−１−プロピレン−エチレン３元共重合体〔プロピレン単位含有量２５重量％、ブテン−１単位含有量７３重量％、エチレン単位含有量２重量％、密度０．８８ｇ／ｃｍ3、１９０℃における溶融粘度２２０００ｍＰａ・ｓ、ｎ−ヘプタン不溶分１重量％〕４５重量％、及び（Ｆ）成分として、水添芳香族系炭化水素樹脂〔荒川化学工業（株）製、商品名：アルコンＰ−１２５〕１０重量％を口径３０ｍｍ、Ｌ／Ｄが２６の二軸押出機を用いて樹脂温度１８０℃で混練して調製した樹脂組成物を用いた。